Brevet FR2130103A1 — publié le 19721103

i 2130103 La présente invention a pour objet un cuir artificiel qui "respire" (perméable à l'air), à base d'articles textiles planiforraes floqués, contenant des liants. Les cuirs artificiels connus juèqu'à présent 5 se différenciaient, désavantageusement, des cuirs naturels, en premier lieu par le fait que leur capacité d'accumulation de 1'humidité^était trop faible.. Les articles d'habillement, par exemple les chaussures, qui ont été fabriqués à partir de cuirs artificiels 10 de ce genre, donnent une sensation désagréable au porter, car la capacité d'absorption de la transpiration des pieds est trop rapidement épuisée. La présente invention avait donc pour but la mise au point d'une matière en cuir artificiel possédant une 15 capacité élevée d'accumulation de l'humidité. Ce cuir artificiel perméable à l'air, à base d'articles textiles planiformes floqués, est caractérisé en ce que les articles planiformes textiles sont noyés entre plusieurs couches de flocs fibreux imprégnés de liants. 20 On connaît certes déjà des matières du type cuir I artificiel, préparées en floquant des supports textiles, avec application de liants de flocage, mais ces matières se distinguent de celles qui font l'objet de 'l'invention par le fait que, en général, le floc possède un poil qui s'élève au-25 dessus du liant de flocage et qui n'est pas imprégné de liant, et que la couche de flocage ne recouvre le support textile que sur une seule de ses faces. Un cuir artificiel conforme à l'invention, particulièrement utilisable, est constitué, par exemple, de deux 50 couches de flocs fibreux imprégnées de liants, qui contiennent des flocs courts, longs de moins de 2 mm, et, de préférence, longs de moins de 1 mm, et entre lesquelles est enrobé un tissu de fibres synthétiques. On peut citer, comme .fibres synthétiques appropriées, 35 des fibres continues de polyamides, de polyesters ou de polyacrylonitrile, dont l'épaisseur va de 1,0 à 6 deniers, que l'on file en filaments et que l'on transforme, sur des machines Raschel, en des tissus simples ou doubles. Comme flocs fibreux, pn peut utiliser des flocs 4-0 fibreux synthétiques découpés ou broyés. Pour obtenir le 72 05329 2 2130103 pouvoir d'accumulation souhaité de l'humidité, il y a cependant avantage à utiliser, comme fibres synthétiques, des flocs fibreux capables d'absorber de grandes quantités d'humidité. Il en résulte que conviennent particulièrement bien des flocs dérivant de fibres de cellulose naturelles, par exemple des vflocs de coton broyés, ou des flocs provenant de la cellulose régénérée, par exemple des flocs de fibranne. On peut également, étant donné leur fort pouvoir d'absorption de l'eau, utiliser des flocs de fibres de collogène ou de laine, 10 que l'on peut obtenir en broyant et en traitant des déchets de laine et de cuir. jmme liants, conviennent en premier lieu des poly-uréthannes, linéaires ou ramifiés, et des polyacrylates ou polyméthacrylates «éactifs. Il est cependant également possible 15 d'utiliser d'autresl produits présentant une élasticité caoutchoutique, pari exemple des produits du type acrylonitrile-butadiène-styrène, due l'on peut mettre en jeu sous la l'orme de solutions ou de dispersions. Au lieu de deux couches de flocs et d'un tissu 20 ou tricot enrobé, le Icuir artificiel peut aussi être constitué de plus de deux coucraps de flocs ou de plusieurs couches de tissu ou tricot, par exemple de trois couches de flocs entre lesquelles sont enrobeies deux couches de tissu ou de tricot, dans l'ordre suivant couche de floc-tissu ou tricot-25 couche de floc-tissu ow tricot- couche de floc. On peut préparer le cuir artificiel, par exemple de la manière suivante : On enduit d'abord un support, présentant ou non un dessin, sur lequel le polyuréthanne n'adhère pas, par exemple 30 un papier siliconé, d'uni mélange donnant naissance au polyuréthanne, constitué d'un polyuréthanne prépolymère ayant des groupes hydro-xyles terminaux, d'un trî-isocyanate et d'un accélérateur, en solution dans le trichlorpthylène jusqu'à une concentration d'environ 10 %. Sur cette\couche d'enduction, qui joue le 35 rôle de liant pour les flacs,on effectue un flocage serré au moyen de flocs de fibrahne ayant une longueur de 0,5 mm, par voie électrostatique, avecll'appui d'un appareil à percussions : ensuite on aspire, on comprime, on sèche et on enduit de nouveau jusqu'à saturation avec le mélange engendrant le polyuréthanne. 40 Lors de cevte deuxième enduction, qui imprègne 72 05329 3 / 2130103 la couche floquée, on applique un tissu simple Ln polyamide, à mailles étroites, ayant un poids au mètre caijré d'environ 75 g et on le fixe solidement, par compression! sur le support enduit. Après avoir chassé le solvant par évapfaration, on enduit 5 le tissu doublé d'une troisième enduction du mélange générateur de polyuréthanne. On floque également cet enduit avec une couche de flocs, par dépôt électrostatique, axrec l'appui d'un appareil à percussions. On enlève par aspiration les flocs en excès, puis on comprime de nouveau et, après lavoir chassé le 10 solvant par évaporation, on effectue la dernière enduction sur cette couche de flocs. Par abandon pendant un certain temps à la température normale ou par l'action d'une température élevée, le liant subit une condensation complète donnaht le polyuréthanne 15 et les fractions résiduelles de solvant partent par évaporation. On arrache alors le cuir artificiel du support. Il présente sur une de ses faces le grainafee (sous forme d'image spéculaire) ou le lissé du support, mais Présente cependant de nombreux conduits capillaires laissant/passer l'air. L'autre 20 face du cuir artificiel présente un aspecfc semblable à celui de la peau de daim et un nombre parti cul i/èrement élevé de capillaires. Par addition de pigmenté colorants au liant et par teinture des fibres de flocs ains/i que du tissu, on 25 peut donner au cuir artificiel toute coloration souhaitée. Pris dans son ensemble, le cuir artificiel comporte environ 280 g de flocs, 120 g de liant et 75 g jae tissu au mètre carré et présente une épaisseur d'environ 0,7f à 0,8 mm. Une imprégnation ultérieure avec un bain 50 aqueux, contenant une faible proportion d'un polyamide hydrosoluble, permet d'augmenter le pouvoir d'aspiration . Un cuir artificiel imprégné de cette manière, ayant des riocs de rayonne dans la couche de flocage, absorbe avidement 4n quelques secondes les gouttes d'eau sur sa face "peau ae daim" et donne un toucher 35 sec après absorption des gouttes d'eâu. Le pouvoir d'accumulation de l'humidité est d'environ trois fois supérieur à celui des variétés de cuirs artificiels connue/s jusqu'à présent et atteint environ 20 % dans une atmosphère presque saturée de vapeur d'eau. Le cuir artificiel convient particulièrement bien comme revêtement 40 intérieur pour les chaussures. Muni/ d'une couche de revêtement plus puissante, qui peut être constituée par exemple de 72 05329 4 2130103 polyuréthanne microporeux ou de poly-(chlorure de vinyle) moussé, le cuir artificiel peut également être mis en jeu comme cuir de recouvrement. On peut aussi envisager comme autres applications celles de cuirs de rembourrage et de cuirs 5 pour pochetiers (ou selliers). 72 05329 5 2130103 REVENDICATIONS 1.- Cuir artificiel perméable à l'air, à base d'articles textiles planiformes floqués, contenant des liants, caractérisé en ce que les articles textiles planiformes sont 5 enrobés entre plusieurs couches de flocs fibreux imprégnés de liants. 2.- Cuir artificiel selon la revendication 1, caractérisé en ce qu'un tissu de fibres synthétiques est enrobé entre deux couches de flocs fibreux courts, imprégnées 10 de liants, lesquels flocs ont une longueur inférieure à 2 mm et, de préférence, inférieure à 1 mm. 3.- Cuir artificiel selon l'une des revendications 1 et 2, caractérisé en ce que les couches de flocs contiennent des flocs fibreux à base de fibres de cellulose 15 naturelle.et/ou régénérée. 4.- Cuir artificiel selon l'une des revendications 1 et 2, caractérisé en ce que les couches de flocs contiennent des flocs fibreux à base de fibres de collagène et/ou de laine. 20 5.- Cuir artificiel selon l'une quelconque des revendications 1 à 4, caractérisé en ce que les couches de flocs sont imprégnées de polyuréthannes, ou d'un polyacrylate, ou d'un polyméthacrylate, à titre de liants.